【手続補正書】
【提出日】平成17年2月22日(2005.2.22)
【手続補正１】
【補正対象書類名】明細書
【補正対象項目名】発明の名称
【補正方法】変更
【補正の内容】
【発明の名称】合成紙の製造方法およびそれによって製造された合成紙
【手続補正２】
【補正対象書類名】明細書
【補正対象項目名】特許請求の範囲
【補正方法】変更
【補正の内容】
【特許請求の範囲】
【請求項１】
以下の工程を含んでなる合成紙の製造方法：
(i)  混合、押し出し、および練りという工程により、70重量％〜80重量％の無機鉱物粉末、29重量％〜18重量％のポリエチレン、および１重量％〜２重量％の添加剤の組み合わせからペレットを形成させること、
(ii)  前記ペレットを、少なくとも１つの押出機およびサーキュラーダイを有する二次成形型を含み、前記二次成形型が、その表面上に、少なくとも１つの注入口を有しており、前記注入口の各々が、前記二次成形型中に内部通路を規定し、かつ前記二次成形型の前記ダイと通じている、紙フィルム生産手段に適用すること、
(iii)  前記ペレットを前記押出機中で溶融し、当該メルトを前記二次成形型の前記注入口に移送し、そして前記メルトを、前記サーキュラーダイに実質的に対応している中空フィルム管に成形すること、
(iv)  前記フィルム管を冷却すること、並びに
(v)  前記フィルム管を膨張させ、前記フィルム管の端を引いて、前記フィルム管を同時二軸延伸し、合成紙を形成することであって、ここで横方向の前記合成紙の引張強さに対する縦方向の前記合成紙の引張強さの比は、1.13：1〜1：0.91であり、横方向の前記合成紙の引裂強さに対する縦方向の前記合成紙の引裂強さの比は、1.0：1〜1：1.20である。
【請求項２】
前記紙を折り畳み手段に導き、折り畳まれた紙を形成する工程をさらに含んでいる、請求項１に記載の方法。
【請求項３】
前記折り畳まれた紙を切断手段に導き、前記折り畳まれた紙を２枚の紙に切断する工程をさらに含んでいる、請求項２に記載の方法。
【請求項４】
前記押出機が 150℃〜 220℃の範囲の温度にある、請求項１〜３のいずれか一項に記載の方法。
【請求項５】
前記二次成形型により前記フィルム管を上向きに成形する、請求項１〜４のいずれか一項に記載の方法。
【請求項６】
前記二次成形型の前記ダイから30mm〜 700mmの距離において80℃〜 120℃まで前記フィルム管を冷却する、請求項１〜５のいずれか一項に記載の方法。
【請求項７】
前記紙フィルム生産手段が、１つの押出機と、注入口および内部通路を有する二次成形型とを含んでいる、請求項１〜６のいずれか一項に記載の方法。
【請求項８】
前記紙フィルム生産手段が、２つの押出機と、２つの注入口および２つの内部通路を有する二次成形型とを含んでいる、請求項１〜６のいずれか一項に記載の方法。
【請求項９】
前記紙フィルム生産手段が、３つの押出機と、３つの注入口および３つの内部通路を有する二次成形型とを含んでいる、請求項１〜６のいずれか一項に記載の方法。
【請求項１０】
前記紙をラミネートして、150μｍ〜450μｍの厚みを有するラミネート紙を形成することができる、請求項１〜９のいずれか一項に記載の方法。
【請求項１１】
前記紙をさらにコーティングに付す、請求項１〜１０のいずれか一項に記載の方法。
【請求項１２】
少なくとも１層を有するシートを含んでなる合成紙であって、
前記層が、当該組成物の総量基準で70重量％〜80重量％の無機鉱物粉末、当該組成物の総量基準で18重量％〜29重量％のポリエチレン、および当該組成物の総量基準で１重量％〜２重量％の添加剤から実質的に成っている組成物から作られており、
横方向の前記合成紙の引張強さに対する縦方向の前記合成紙の引張強さの比が、1.13：1〜1：0.91であり、横方向の前記合成紙の引裂強さに対する縦方向の前記合成紙の引裂強さの比が、1.0：1〜1：1.20である
合成紙。
【手続補正３】
【補正対象書類名】明細書
【補正対象項目名】０００１
【補正方法】変更
【補正の内容】
【０００１】
【発明の属する技術分野】
本発明は、約80重量％に及ぶ無機鉱物粉末を有する環境に優しい合成紙の製造方法に関する。より詳細には、本発明は、少なくとも１つの押出機およびサーキュラーダイを有する二次成形型の組み合わせを使用することによる、二軸方向の強さを有する紙の製造方法に関する。本発明は、約80重量％に及ぶ無機鉱物粉末を含んでいる環境に優しい紙の製造用組成物にも関する。
【手続補正４】
【補正対象書類名】明細書
【補正対象項目名】０００３
【補正方法】変更
【補正の内容】
【０００３】
【発明が解決しようとする課題】
ポリプロピレンからつくられる上記紙にも長所を見出すことができるけれども、それらはまだパルプからつくられる紙に劣っている。ポリプロピレンからつくられる紙の短所は、折り畳み性の悪さ、横と縦とでの引裂強さの差異の大きさ、または引裂性の欠如などを包含している。さらに、ポリプロピレンからつくられる紙は、自然環境においては急速には分解しない。なおそのうえ、合成紙の生産コストはパルプ紙のそれよりもはるかに高い。上記短所の観点から、合成紙は、消費者の要求に十分に応えてはいない。
欧州特許出願公開第0111287号明細書には、熱可塑性プラスチック、無機フィラーおよび煤に基づく、非架橋性の、導電性およびカレンダー加工可能な成型用塊が記載されている。
特開昭60−215034号公報には、500ｇ/m2/24時間を超える水蒸気透過率および0.1重量％を超える水分吸収率を有する親水性多孔質フィルムが記載されている。このフィルムは、100重量部のポリエチレン、１〜100重量部のポリブタジエンおよび25〜400重量部のフィラーから成る組成を有する。
特開昭56−118437号公報には、100重量部のオレフィン系樹脂、３〜300重量部の微粉末ＣａＣＯ3および0.05〜5重量部の脂肪酸から成るフィルムが記載されている。
特開昭50−50522号公報には、(a)20〜70重量部（(a)＋(b)からなる100重量部を基準とする）のフィラーを含む組成物を空冷インフレーション成形することによって生成されるエラストマーフィルムが記載されている。
特開平05-032798公報には、エチレン−メタクリル酸共重合体をインフレーション成形することによって生成されるフィルムが記載されている。
特開昭59-068212号公報には、縦方向に400％〜1200％延伸して高撚り保持性を有するフィルムを提供することが記載されている。
【手続補正５】
【補正対象書類名】明細書
【補正対象項目名】０００４
【補正方法】変更
【補正の内容】
【０００４】
【課題を解決するための手段】
本発明の目的は、以下の工程を含んでなる環境に優しい合成紙の製造方法を提供することである。：
(i)  混合、押し出し、および練りという工程により、70重量％〜80重量％の無機鉱物粉末、29重量％〜18重量％のポリエチレン、および１重量％〜２重量％の添加剤の組み合わせからペレットを形成させること、
(ii)  前記ペレットを、少なくとも１つの押出機およびサーキュラーダイを有する二次成形型を含み、前記二次成形型が、その表面上に、少なくとも１つの注入口を有しており、前記注入口の各々が、前記二次成形型中に内部通路を規定し、かつ前記二次成形型の前記ダイと通じている、紙フィルム生産手段に適用すること、
(iii)  前記ペレットを前記押出機中で溶融し、当該メルトを前記二次成形型の前記注入口に移送し、そして前記メルトを、前記サーキュラーダイに実質的に対応している中空フィルム管に成形すること、
(iv)  前記フィルム管を冷却すること、並びに
(v)  前記フィルム管を膨張させ、前記フィルム管の端を引いて、前記フィルム管を同時二軸延伸し、合成紙を形成することであって、ここで横方向の前記合成紙の引張強さに対する縦方向の前記合成紙の引張強さの比は、1.13：1〜1：0.91であり、横方向の前記合成紙の引裂強さに対する縦方向の前記合成紙の引裂強さの比は、1.0：1〜1：1.20である。
【手続補正６】
【補正対象書類名】明細書
【補正対象項目名】０００５
【補正方法】変更
【補正の内容】
【０００５】
本発明の環境に優しい合成紙の製造方法では、少なくとも１つの押出機およびサーキュラーダイを有する二次成形型の組み合わせを使用して、それらの構成成分を丸形フィルム管として押し出し、その丸形フィルム管を膨張させて、そのフィルムを同時に二軸方向に延伸する。
【手続補正７】
【補正対象書類名】明細書
【補正対象項目名】０００９
【補正方法】変更
【補正の内容】
【０００９】
本発明のさらにもう１つの目的は、生産された単層の紙が自然環境において分解する、環境に優しい紙の製造方法を提供することである。
本発明のさらにもう１つの目的は、少なくとも１層を有するシートを含んでなる合成紙であって、
前記層が、当該組成物の総量基準で70重量％〜80重量％の無機鉱物粉末、当該組成物の総量基準で18重量％〜29重量％のポリエチレン、および当該組成物の総量基準で１重量％〜２重量％の添加剤から実質的に成っている組成物から作られており、
横方向の前記合成紙の引張強さに対する縦方向の前記合成紙の引張強さの比が、1.13：1〜1：0.91であり、横方向の前記合成紙の引裂強さに対する縦方向の前記合成紙の引裂強さの比が、1.0：1〜1：1.20である
合成紙を提供することである。
【手続補正８】
【補正対象書類名】明細書
【補正対象項目名】００１２
【補正方法】変更
【補正の内容】
【００１２】
本発明の単層の環境に優しい紙の製造方法においては、主成分としての70重量％〜80重量％の無機鉱物粉末、29重量％〜18重量％のポリエチレン、および約１重量％〜約２重量％の添加剤を含んでいる組成物を使用する。それらの無機鉱物粉末は、炭酸カルシウム、硫酸カルシウム、硫酸バリウム、カオリン、マイカ、酸化亜鉛、ドロマイト、ガラス繊維、中空ガラスミクロビーズ、シリカ、チョーク、タルク、ピグメント、二酸化チタン、二酸化ケイ素、ベントナイト、クレー、珪藻土およびそれらの混合物からなる群より選ばれる少なくとも２種の構成成分を包含しており、焼結されていてもいなくてもよい。ポリエチレンは、高密度ポリエチレン、または高密度ポリエチレンと、中密度ポリエチレン（すなわち、線状低密度ポリエチレン）および低密度ポリエチレンからなる群より選ばれるものの少なくとも１種との組み合わせを包含している。それらの添加剤は当該分野において従来から使用されているもの、例えばカップリング剤、潤滑剤、分散剤、および静電防止剤を包含している。
【手続補正９】
【補正対象書類名】明細書
【補正対象項目名】００２５
【補正方法】変更
【補正の内容】
【００２５】
この方法のための原材料について、図５を参照すると、上記２層の環境に優しい紙は、押出機１０からのＡ層および押出機１１からのＢ層を含んでいる。そのＡ層の構成成分は、約56重量％〜80重量％の無機鉱物粉末、約43重量％〜18重量％のポリエチレン、および約１重量％〜２重量％の添加剤を包含している。それらの構成成分の組み合わせを、混合、押し出し、および練りという工程に付し、結果として押出機１０に適用すべきペレットとする。そのＢ層の構成成分は、70重量％〜80重量％の無機鉱物粉末、29重量％〜18重量％のポリエチレン、および１重量％〜２重量％の添加剤を包含している。それらの構成成分の組み合わせを、混合、押し出し、および練りという工程に付し、結果として押出機１１に適用すべきペレットとする。
【手続補正１０】
【補正対象書類名】明細書
【補正対象項目名】００３０
【補正方法】変更
【補正の内容】
【００３０】
この方法のための原材料について、図９を参照すると、上記３層の環境に優しい紙は、押出機１０からのＡ層、押出機１１からのＢ層、および押出機１２からのＣ層を含んでいる。そのＡ層の構成成分は、70重量％〜80重量％の無機鉱物粉末、29重量％〜18重量％のポリエチレン、および１重量％〜２重量％の添加剤を包含している。それらの構成成分の組み合わせを、混合、押し出し、および練りという工程に付し、結果として押出機１０に適用すべきペレットとする。そのＢ層の構成成分は、約56重量％〜80重量％の無機鉱物粉末、約43重量％〜18重量％のポリエチレン、および約１重量％〜２重量％の添加剤を包含している。それらの構成成分の組み合わせを、混合、押し出し、および練りという工程に付し、結果として押出機１１に適用すべきペレットとする。そのＣ層の構成成分は、約56重量％〜80重量％の無機鉱物粉末、約43重量％〜18重量％のポリエチレン、および約１重量％〜２重量％の添加剤を包含している。それらの構成成分の組み合わせを、混合、押し出し、および練りという工程に付し、結果として押出機１２に適用すべきペレットとする。